(57)【要約】【課題】使用する環境の湿度が変化した場合においても反射防止性能の変動・劣化が小さい反射防止膜、及びその反射防止膜を用いた光学素子を提供する。【解決手段】基板上に、順に第１層〜第８層を積層してなる反射防止膜であって、波長400〜680 nmにおいて、基板の屈折率が1.43〜2.11であり、第１、３、５、７層が屈折率1.9〜2.6の高屈折率材料膜からなり、第２、４、６層が屈折率1.37〜1.47の低屈折率材料膜からなり、第８層が屈折率1.20〜1.30の超低屈折率材料膜からなり、第１層の光学膜厚が10〜160 nm、第２層の光学膜厚が2〜70 nm、第３層の光学膜厚が60〜140 nm、第４層の光学膜厚が2〜30 nm、第５層の光学膜厚が135〜180 nm、第６層の光学膜厚が30〜40 nm、第７層の光学膜厚が40〜60 nm、第８層の光学膜厚が120〜150 nmであることを特徴とする。【選択図】図１
2010250069.tif 000002
【特許請求の範囲】
【請求項１】
基板上に、前記基板側から順に第１層〜第８層を積層してなる反射防止膜であって、波長400〜680 nmにおいて、
前記基板の屈折率が1.43〜2.11であり、
前記第１層が光学膜厚10〜160 nm、屈折率1.9〜2.6の高屈折率材料膜からなり、
前記第２層が光学膜厚2〜70 nm、屈折率1.37〜1.47の低屈折率材料膜からなり、
前記第３層が光学膜厚60〜140 nm、屈折率1.9〜2.6の高屈折率材料膜からなり、
前記第４層が光学膜厚2〜30 nm、屈折率1.37〜1.47の低屈折率材料膜からなり、
前記第５層が光学膜厚135〜180 nm、屈折率1.9〜2.6の高屈折率材料膜からなり、
前記第６層が光学膜厚30〜40 nm、屈折率1.37〜1.47の低屈折率材料膜からなり、
前記第７層が光学膜厚40〜60 nm、屈折率1.9〜2.6の高屈折率材料膜からなり、
前記第８層が光学膜厚120〜150 nm、屈折率1.20〜1.30の超低屈折率材料膜からなることを特徴とする反射防止膜。
【請求項２】
請求項1に記載の反射防止膜において、
前記高屈折率材料膜がTiO2、Nb2O5、Ta2O5、ZrO2、HfO2、CeO2、SnO2、In2O3、ZnO、ZnS、La2O3及びSb2O3からなる群から選ばれた少なくとも一材料を含有してなり、
前記低屈折率材料膜がMgF2及び／又はSiO2を含有してなり、
前記超低屈折率材料膜がMgF2、SiO2及びAl2O3からなる群から選ばれた少なくとも一材料を含有してなるナノ多孔質膜又はナノ粒子膜であることを特徴とする反射防止膜。
【請求項３】
請求項１又は２に記載の反射防止膜において、前記第１層〜第７層が物理成膜法により形成された層であり、前記第８層が湿式法により形成された層であることを特徴とする反射防止膜。
【請求項４】
請求項３に記載の反射防止膜において、前記物理成膜法が真空蒸着法であり、前記湿式法がゾル-ゲル法であることを特徴とする反射防止膜。
【請求項５】
請求項１〜４のいずれかに記載の反射防止膜を有する光学素子。
【発明の詳細な説明】
【技術分野】
【０００１】
本発明は反射防止膜、及びこれを有する光学素子に関し、詳しくは高い反射防止効果を有するとともに、湿度による反射防止性能の変動が押さえられた反射防止膜、及びこの反射防止膜を有する光学素子に関する。
【背景技術】
【０００２】
写真用カメラや放送用カメラ等に広く用いられている高性能な単焦点レンズやズームレンズは、多数枚（10〜40枚）からなるレンズ群の鏡筒構成を有している。これらレンズ等の光学部品の表面には、基板の屈折率と異なる大小の屈折率を有する誘電体膜を組み合わせ、各誘電体膜の光学膜厚を中心波長λに対して1/2λや1/4λに設定し、干渉効果を利用した多層膜による反射防止処理が施されている。
【０００３】
国際公開第2001/023914号（特許文献１）は、基材上に形成した複数の層からなる反射防止膜を有する光学素子であって、少なくとも１層の波長250 nm以下の光に対する屈折率が1.35以下である光学素子を開示しており、この反射防止膜は波長300 nm以下の紫外域での反射防止効果を有すると記載している。この反射防止膜は、少なくとも1層を湿式プロセス、特にゾル−ゲル法で形成するのが好ましく、湿式プロセスで形成する膜としてはMgF2、SiO2等が好ましいと記載している。
【０００４】
国際公開第2002/018982号（特許文献２）は、フッ化マグネシウム等の微粒子を含むゾル溶液を加熱及び／又は加圧した後、基板等に塗布することにより、多孔質膜を形成する方法を開示している。この多孔質膜は、波長300 nm以下の紫外域における屈折率が1.30以下であり、この多孔質膜により広範囲な入射角の光に対して良好な反射防止効果を有し入射角度依存性の少ない反射防止膜が得られると記載している。
【０００５】
国際公開第2006/030848号（特許文献３）は、MgF2粒子と、MgF2粒子間に存在する非晶質酸化ケイ素系バインダーとを備えるMgF2光学薄膜を開示しており、このMgF2光学薄膜は、多孔質であるため低い屈折率を有するとともに、機械的強度及び基板との付着力が高く、耐環境性に優れていると記載している。
【０００６】
特開2006-3562号（特許文献４）は、基材上に形成した複数の層からなる反射防止膜であって、基材及び各層の屈折率は基材から順に小さくなっており、隣り合う各層及び基板の屈折率差が0.02〜0.2であり、各層の物理層厚が15〜200 nmであり、最外層がシリカエアロゲル層である反射防止膜を開示している。
【０００７】
特開2006-215542号（特許文献５）は、基材の表面に順に形成された緻密層及びシリカエアロゲル多孔質層からなり、屈折率が前記基材から前記シリカエアロゲル多孔質層まで順に小さくなっていることを特徴とする反射防止膜を開示しており、広い波長域の幅広い入射角の光線に対して優れた反射防止特性を有し、かつ十分な機械的強度を有すると記載している。
【０００８】
特開2007-94150号（特許文献６）は、各層が特定の範囲の屈折率及び光学膜厚を有する５層構成又は６層構成の反射防止膜を開示しており、きわめて高い反射防止効果が得られると記載している。この反射防止膜の最外層は屈折率が最も低い層であり、MgF2、SiO2、Al2O3及びフッ素樹脂からなる群から選ばれた少なくとも１材料からなる多孔質層が好ましいと記載しており、具体的には疎水性シリカエアロゲル層を用いた例を開示している。
【０００９】
特開2008-225210号（特許文献７）は、各層が特定の範囲の屈折率及び光学膜厚を有する９層構成の反射防止膜を開示しており、紫外〜可視域又は可視〜近赤外域の広帯域において高い反射防止効果を有すると記載している。この反射防止膜の最外層は屈折率が最も低い層であり、MgF2、SiO2、Al2O3及びフッ素樹脂からなる群から選ばれた少なくとも１材料からなる多孔質層が好ましいと記載しており、具体的には疎水性シリカエアロゲル層を用いた例を開示している。
【００１０】
特開2008-233403号（特許文献８）は、各層が特定の範囲の屈折率及び光学膜厚を有する７層構成の反射防止膜を開示しており、基板の屈折率依存性の少ない反射防止効果が得られると記載している。この反射防止膜の最外層は屈折率が最も低い層であり、MgF2、SiO2、Al2O3及びフッ素樹脂からなる群から選ばれた少なくとも１材料からなる多孔質層が好ましいと記載しており、具体的には疎水性シリカエアロゲル層を用いた例を開示している。
【００１１】
「ジャーナル・オブ・ゾルゲル・サイエンス・アンド・テクノロジー（Journal of Sol-Gel Science and Technology）」，2000年，第18巻，219〜224頁（非特許文献1）は、耐擦傷性に優れたナノポーラスシリカ膜を作製する方法を提案している。このナノポーラスシリカ膜は、テトラエトキシシランをエタノール／水混合溶媒中でアンモニアにより80℃で2〜20時間加水分解及び縮重合してアルカリ性ゾルを調製し、これにテトラエトキシシラン、水及び塩酸を加えて60℃で15日間熟成し、得られたゾルを基板上に塗布し、80℃で30分間乾燥した後、アンモニア・水蒸気混合ガス中又は大気中で熱処理（400℃で30分間）することにより形成する。
【００１２】
特許文献１〜８に記載のように、反射防止性能を向上する目的で膜の密度を低くしたナノ多孔質膜やナノ粒子膜が使用されるようになり、耐傷性という点では、例えば非特許文献１のように改良方法が検討されている。しかしながら、これらの膜の密度を低くしたナノ多孔質膜やナノ粒子膜は、雰囲気の水分の吸脱着によって屈折率が変化するという本質的な問題がある。
【００１３】
例えば、塩基・酸触媒化シリカゾルをベースとし耐擦傷性を強化した、空孔率約55%で1.23程度の屈折率を有するナノ多孔質膜の場合には、高湿度環境雰囲気中では水分を吸着して屈折率1.27が程度まで上昇し、乾燥雰囲気中では水分が脱離して屈折率1.23程度に戻る。従って、このナノ多孔質膜を使用した反射防止膜は、特に高湿度の環境においては、本来の設計通りの反射防止性能が得られなくなる。
【先行技術文献】
【特許文献】
【００１４】
【特許文献１】国際公開第2001/023914号パンフレット
【特許文献２】国際公開第2002/018982号パンフレット
【特許文献３】国際公開第2006/030848号パンフレット
【特許文献４】特開2006-3562号公報
【特許文献５】特開2006-215542号公報
【特許文献６】特開2007-094150号公報
【特許文献７】特開2008-225210号公報
【特許文献８】特開2008-233403号公報
【非特許文献】
【００１５】
【非特許文献１】「ジャーナル・オブ・ゾルゲル・サイエンス・アンド・テクノロジー（Journal of Sol-Gel Science and Technology）」，2000年，第18巻，219〜224頁
【発明の概要】
【発明が解決しようとする課題】
【００１６】
従って、本発明の目的は、使用する環境の湿度が変化した場合においても反射防止性能の変動・劣化が小さい反射防止膜、及びその反射防止膜を用いた光学素子を提供することである。
【課題を解決するための手段】
【００１７】
上記課題に鑑み鋭意研究の結果、本発明者らは、最上層に多孔質膜を有する反射防止膜において、下層の構成を特定の屈折率及び光学膜厚を有する７層構成としたときに反射防止性能の湿度依存性が著しく改良されることを見出し、本発明に想到した。
【００１８】
即ち、本発明の反射防止膜は、基板上に、前記基板側から順に第１層〜第８層を積層してなる反射防止膜であって、波長400〜680 nmにおいて、
前記基板の屈折率が1.43〜2.11であり、
前記第１層が光学膜厚10〜160 nm、屈折率1.9〜2.6の高屈折率材料膜からなり、
前記第２層が光学膜厚2〜70 nm、屈折率1.37〜1.47の低屈折率材料膜からなり、
前記第３層が光学膜厚60〜140 nm、屈折率1.9〜2.6の高屈折率材料膜からなり、
前記第４層が光学膜厚2〜30 nm、屈折率1.37〜1.47の低屈折率材料膜からなり、
前記第５層が光学膜厚135〜180 nm、屈折率1.9〜2.6の高屈折率材料膜からなり、
前記第６層が光学膜厚30〜40 nm、屈折率1.37〜1.47の低屈折率材料膜からなり、
前記第７層が光学膜厚40〜60 nm、屈折率1.9〜2.6の高屈折率材料膜からなり、
前記第８層が光学膜厚120〜150 nm、屈折率1.20〜1.30の超低屈折率材料膜からなることを特徴とする。
【００１９】
前記高屈折率材料膜はTiO2、Nb2O5、Ta2O5、ZrO2、HfO2、CeO2、SnO2、In2O3、ZnO、ZnS、La2O3及びSb2O3からなる群から選ばれた少なくとも一材料を含有してなり、
前記低屈折率材料膜はMgF2及び／又はSiO2を含有してなり、
前記超低屈折率材料膜はMgF2、SiO2及びAl2O3からなる群から選ばれた少なくとも一材料を含有してなるナノ多孔質膜又はナノ粒子膜であるのが好ましい。
【００２０】
前記第１層〜第７層は物理成膜法により形成された層であり、前記第８層は湿式法により形成された層であるのが好ましい。
【００２１】
前記物理成膜法が真空蒸着法であり、前記湿式法がゾル-ゲル法であるのが好ましい。
【００２２】
本発明の光学素子は、前記の反射防止膜を有することを特徴とする。
【発明の効果】
【００２３】
本発明の８層からなる反射防止膜は、環境雰囲気中の水分の影響を受け難く、雰囲気の湿度が変化しても優れた反射防止性能を保っているので、テレビカメラ、ビデオカメラ、デジタルカメラ、車載カメラ、顕微鏡、望遠鏡等に使用される光学素子の反射防止膜としてきわめて有効である。
【図面の簡単な説明】
【００２４】
【図１】基板の表面に形成された本発明の反射防止膜の一例を示す断面図である。
【図２】TAFD3基板の表面に形成された反射防止膜の分光反射率を示すグラフである。
【図３−１】実施例１の反射防止膜の成膜直後及び吸湿処理後の分光反射率を示すグラフである。
【図３−２】実施例２の反射防止膜の成膜直後及び吸湿処理後の分光反射率を示すグラフである。
【図３−３】実施例３の反射防止膜の成膜直後及び吸湿処理後の分光反射率を示すグラフである。
【図３−４】実施例４の反射防止膜の成膜直後及び吸湿処理後の分光反射率を示すグラフである。
【図３−５】実施例５の反射防止膜の成膜直後及び吸湿処理後の分光反射率を示すグラフである。
【図３−６】実施例６の反射防止膜の成膜直後及び吸湿処理後の分光反射率を示すグラフである。
【図３−７】実施例７の反射防止膜の成膜直後及び吸湿処理後の分光反射率を示すグラフである。
【図４−１】比較例１の反射防止膜の成膜直後及び吸湿処理後の分光反射率を示すグラフである。
【図４−２】比較例２の反射防止膜の成膜直後及び吸湿処理後の分光反射率を示すグラフである。
【図４−３】比較例３の反射防止膜の成膜直後及び吸湿処理後の分光反射率を示すグラフである。
【図４−４】比較例４の反射防止膜の成膜直後及び吸湿処理後の分光反射率を示すグラフである。
【図４−５】比較例５の反射防止膜の成膜直後及び吸湿処理後の分光反射率を示すグラフである。
【図４−６】比較例６の反射防止膜の成膜直後及び吸湿処理後の分光反射率を示すグラフである。
【図４−７】比較例７の反射防止膜の成膜直後及び吸湿処理後の分光反射率を示すグラフである。
【図５】反射防止膜を成膜する装置の一例を示す模式図である。
【発明を実施するための形態】
【００２５】
[1]反射防止膜
(1)構成
本発明の反射防止膜は、図１に示すように、所定の屈折率を有する第１層から第８層までの薄膜を基板３の表面に積層してなる。すなわち本発明の反射防止膜は、波長400〜680 nmにおいて、屈折率が1.43〜2.11の基板上に、
光学膜厚10〜160 nm、屈折率1.9〜2.6の高屈折率材料膜からなる第１層と、
光学膜厚2〜70 nm、屈折率1.37〜1.47の低屈折率材料膜からなる第２層と、
光学膜厚60〜140 nm、屈折率1.9〜2.6の高屈折率材料膜からなる第３層と、
光学膜厚2〜30 nm、屈折率1.37〜1.47の低屈折率材料膜からなる第４層と、
光学膜厚135〜180 nm、屈折率1.9〜2.6の高屈折率材料膜からなる第５層と、
光学膜厚30〜40 nm、屈折率1.37〜1.47の低屈折率材料膜からなる第６層と、
光学膜厚40〜60 nm、屈折率1.9〜2.6の高屈折率材料膜からなる第７層と、
光学膜厚120〜150 nm、屈折率1.20〜1.30の超低屈折率材料膜からなる第８層とをこの順に積層してなる。なお、光学膜厚とは、薄膜の屈折率(n)と物理膜厚(d)の積(n×d)である。
【００２６】
波長400〜680 nmにおいて良好な反射防止効果を得るためには、第1層の屈折率は好ましくは1.95〜2.55、光学膜厚は好ましくは15〜158 nmであり、第２層の屈折率は好ましくは1.38〜1.46、光学膜厚は好ましくは5〜67 nmであり、第３層の屈折率は好ましくは1.95〜2.55、光学膜厚は好ましくは62〜138 nmであり、第４層の屈折率は好ましくは1.38〜1.46、光学膜厚は好ましくは3〜28 nmであり、第５層の屈折率は好ましくは1.95〜2.55、光学膜厚は好ましくは157〜179 nmであり、第６層の屈折率は好ましくは1.38〜1.46、光学膜厚は好ましくは31〜37 nmであり、第７層の屈折率は好ましくは1.95〜2.55、光学膜厚は好ましくは47〜55 nmであり、第８層の屈折率は好ましくは1.21〜1.29、光学膜厚は好ましくは130〜140 nmである。
【００２７】
(2)材料
各層を構成する材料としては、例えば、Al2O3、TiO2、ZrO2、Ta2O5、Nb2O5、CeO2、Yb2O3、HfO2、Nd2O3、Pr6O11、La2O3、Er2O3、CdO、Eu2O3、NiO、Cr2O3、SnO2、Sb2O3、ZnO、ZnS、Sb2S3、CdS、AlN、SiO2、MgF2、AlF3、BaF2、CaF2、LiF、NaF、SrF2、In2O3、Y2O3、MgO、CeF3、YF3、DyF3及びフッ素樹脂が挙げられる。
【００２８】
第１層、第３層、第５層及び第７層を形成する高屈折率材料膜は、TiO2、Nb2O5、Ta2O5、ZrO2、HfO2、CeO2、SnO2、In2O3、ZnO、ZnS、La2O3及びSb2O3からなる群から選ばれた少なくとも一材料を含有してなる。
【００２９】
第２層、第４層及び第６層を形成する低屈折率材料膜は、MgF2及び／又はSiO2を含有してなる。
【００３０】
第８層を形成する超低屈折率材料膜は、MgF2、SiO2及びAl2O3からなる群から選ばれた少なくとも一材料を含有してなるナノ多孔質膜又はナノ粒子膜である。ナノ多孔質膜又はナノ粒子膜としては、国際公開第2002/018982号（特許文献２）に記載のフッ化マグネシウム等の微粒子を含むゾル溶液を用いて得られる多孔質膜、国際公開第2006/030848号（特許文献３）に記載のMgF2粒子と、MgF2粒子間に存在する非晶質酸化ケイ素系バインダーとを備えるMgF2多孔質光学薄膜、特開2006-3562号（特許文献４）、特開2006-215542号（特許文献５）、特開2007-94150号（特許文献６）、特開2008-225210号（特許文献７）及び特開2008-233403号（特許文献８）に記載のシリカエアロゲル膜、「ジャーナル・オブ・ゾルゲル・サイエンス・アンド・テクノロジー（Journal of Sol-Gel Science and Technology）」，2000年，第18巻，219〜224頁（非特許文献１）に記載のナノポーラスシリカ膜等が挙げられる。
【００３１】
第８層はシリカを主成分とするナノポーラス膜であるのが好ましく、特に前記特許文献４〜８に記載のシリカエアロゲル膜、又は非特許文献１に記載のナノポーラスシリカ膜からなるのが好ましい。シリカエアロゲル膜又はナノポーラスシリカ膜からなる層は低い屈折率を有するため、この層を基材から一番遠い位置に設けることにより、優れた反射防止機能を発揮することができる。多孔質層の細孔径は0.005〜0.2μmであるのが好ましく、空孔率は20〜60％であるのが好ましい。
【００３２】
(3) 基板
基板３は、波長領域400〜680 nmの光の屈折率が1.43〜2.11であり、好ましくは1.435〜2.105である。屈折率がこのような値の基板３を用いて反射防止膜を形成することにより、前記波長領域において光学性能を良好に改善することができ、かつ環境の湿度依存性を小さくすることができる。
【００３３】
基板３の材料としては、BaSF2、SF5、LaF2、LaSF09、LaSF01、LaSF016、LAK7、LAK14等の光学ガラスやルミセラ（登録商標）等のセラミックスが挙げられる。
【００３４】
[2]製造方法
(1) 第１層〜第７層の形成方法
反射防止膜の第１層〜第７層は、物理成膜法で形成するのが好ましい。物理成膜法としては、例えば、真空蒸着法、スパッタリング法などが挙げられる。中でも特に製造コスト、加工精度の面において真空蒸着法が好ましい。
【００３５】
真空蒸着法としては、抵抗過熱式、電子ビーム式などが挙げられるが、以下に電子ビーム式による真空蒸着法に関して説明する。電子ビーム式真空蒸着装置30は、図５に示すように、真空チャンバ31内に、複数の基板100を内側表面に裁置する回転自在の回転ラック32と、蒸着材37を裁置するためのルツボ36を有する蒸着源33と、電子ビーム照射器38と、ヒーター39と、真空ポンプ40に接続した真空ポンプ接続口35とを具備する。反射防止膜の成膜は、真空チャンバ31内を減圧しながら蒸着材37の蒸気を基板100の表面に蒸着することにより行う。基板100は表面が蒸着源33側に向くように回転ラック32に設置し、蒸着材37はルツボ36に載置する。真空ポンプ接続口35に接続された真空ポンプ40により真空チャンバ31内を減圧し、蒸着材37は電子ビーム照射器38からの電子ビームの照射で加熱し蒸発させる。均一な蒸着膜を形成するため、基板100をヒーター39により加熱しながら、回転ラック32を回転軸34により回転させる。
【００３６】
真空蒸着法において、初期の真空度は、例えば、1.0×10-6〜1.0×10-5Torr であるのが好ましい。真空度がこの範囲外であると蒸着に時間がかかり製造効率を悪化させたり、蒸着が不十分となり成膜が完成しなかったりする。蒸着中の基板100の温度は、基板の耐熱性や蒸着速度に応じて適宜決めることができるが、例えば、60〜250℃であるのが好ましい。
【００３７】
(2) 第８層の形成方法
第８層のナノ多孔質膜又はナノ粒子膜は特許文献２〜８及び非特許文献１に記載の方法により得ることができる。シリカを主成分とする多孔質層は、湿式法により形成するのが好ましく、特にゾル-ゲル法が好ましい。すなわち、アルコキシシラン等のシリカ骨格形成化合物からなる湿潤ゲルを、必要に応じて有機修飾し、バインダーとして紫外線硬化性の樹脂を混合し、得られた塗工液を塗布、乾燥及び焼成することにより形成する。シリカを主成分とする多孔質層は、特許文献４〜８及び非特許文献１に記載の方法により形成することができる。以下に、非特許文献１に記載のアルカリ及び酸を用いた２段階反応によるナノポーラスシリカ膜の形成方法について詳細に説明するが、本発明はこれに限定されるものではない。
【００３８】
２段階反応によるナノポーラスシリカ膜の形成は、(i)アルコキシシランを塩基性触媒下で加水分解及び縮重合して調製したアルカリ性ゾルに、さらに酸性触媒を添加して第一のゾルを得る工程、(ii) 第一のゾルにアルコキシシランと水の混合物を添加し、さらに加水分解及び縮重合を進め第二のゾルを調製する工程、(iii)得られた第二のゾルを基板上に塗布及び乾燥（熱処理）する工程、(iv)アルカリ処理工程、及び(vi)洗浄工程により行う。
【００３９】
(i) 第一のゾルを調製する工程
(a) アルコキシシラン
第一のゾルを生成するためのアルコキシシランはテトラアルコキシシランのモノマー又はオリゴマー（縮重合物）が好ましい。4官能のアルコキシシランを用いた場合、比較的大きな粒径を有するコロイド状シリカ粒子のゾルを得ることができる。テトラアルコキシシランは、Si(OR)4［Rは炭素数1〜5のアルキル基（メチル、エチル、プロピル、ブチル等）、又は炭素数1〜4のアシル基（アセチル等）］により表されるものが好ましい。テトラアルコキシシランの具体例としては、テトラメトキシシラン、テトラエトキシシラン、テトラプロポキシシラン、テトラブトキシシラン、ジエトキシジメトキシシラン等が挙げられる。中でもテトラメトキシシラン及びテトラエトキシシランが好ましい。本発明の効果を阻害しない範囲で、テトラアルコキシシランに少量の3官能以下のアルコキシシランを配合しても良い。
【００４０】
(b) 塩基性触媒の存在下での加水分解及び縮重合
アルコキシシランに有機溶媒、塩基性触媒及び水を添加することにより、加水分解及び縮重合が進行する。有機溶媒としては、メタノール、エタノール、n-プロパノール、i-プロパノール、ブタノール等のアルコールが好ましく、メタノール又はエタノールがより好ましい。塩基性触媒としては、アンモニア、アミン、NaOH又はKOHが好ましい。好ましいアミンは、アルコールアミン又はアルキルアミン（メチルアミン、ジメチルアミン、トリメチルアミン、n-ブチルアミン、n-プロピルアミン等）である。
【００４１】
有機溶媒とアルコキシシランとの量比は、アルコキシシランの濃度がSiO2換算で0.1〜10質量％（シリカ濃度）となるように設定するのが好ましい。シリカ濃度が10質量％超であると、得られるゾル中のシリカ粒子の粒径は大きくなり過ぎる。一方シリカ濃度が0.1未満であると、得られるゾル中のシリカ粒子の粒径は小さくなり過ぎる。なお有機溶媒／アルコキシシランのモル比としては5×102〜5×104の範囲が好ましい。
【００４２】
塩基性触媒／アルコキシシランのモル比は１×10-4〜１にするのが好ましく、１×10-4〜0.8にするのがより好ましく、３×10-4〜0.5にするのが特に好ましい。塩基性触媒／アルコキシシランのモル比が1×10-4未満であると、アルコキシシランの加水分解反応が十分に起こらない。一方モル比が1を超えて塩基を添加しても触媒効果は飽和する。
【００４３】
水／アルコキシシランのモル比は1〜40が好ましい。水／アルコキシシランのモル比が40超であると、加水分解反応が速く進行し過ぎるため反応の制御が難しく、均一なシリカエアロゲル膜が得られにくくなる。一方1未満であると、アルコキシシランの加水分解が十分に起こらない。
【００４４】
塩基性触媒及び水を含有するアルコキシシランの溶液は、15〜25℃で約30分〜10時間静置又はゆっくり撹拌することにより熟成させるのが好ましい。熟成により加水分解及び縮重合が進行し、アルカリ性ゾルが生成する。アルカリ性ゾルは、コロイド状シリカ粒子の分散液の他、コロイド状シリカ粒子がクラスター状に凝集した分散液も含む。
【００４５】
(c) 酸性触媒の存在下での加水分解及び縮重合
得られたアルカリ性ゾルに酸性触媒、並びに必要に応じて水及び有機溶媒を添加し、pHを約１まで下げ、酸性状態で加水分解及び縮重合をさらに進行させる。酸性触媒としては、塩酸、硝酸、硫酸、燐酸、酢酸等が挙げられる。有機溶媒は上記と同じものを使用できる。有機溶媒／アルコキシシランのモル比及び水／アルコキシシランのモル比は上記と同じで良い。酸性触媒を含有するゾルは10〜90℃で約15分〜24時間静置又はゆっくり撹拌して熟成するのが好ましい。熟成により加水分解及び縮重合が進行し、第一のゾルが生成する。
【００４６】
第一のゾル中のシリカ粒子のメジアン径は100 nm以下であり、好ましくは10〜50 nmである。メジアン径は動的光散乱法により測定する。
【００４７】
(ii) 第二のゾルを調製する工程
(a) アルコキシシラン
第一のゾルにアルコキシシラン及び水の混合物を添加し、加水分解及び縮重合をさらに進行させ、第二のゾルを調製する。アルコキシシランとしてはSi(OR1)x(R2)4-x［xは2〜4の整数である。］により表される2〜4官能のものを用いるのが好ましい。R1は炭素数1〜5のアルキル基（メチル、エチル、プロピル、ブチル等）、又は炭素数1〜4のアシル基（アセチル等）が好ましい。R2は炭素数1〜10の有機基が好ましく、例えばメチル、エチル、プロピル、ブチル、ヘキシル、シクロヘキシル、オクチル、デシル、フェニル、ビニル、アリル等の炭化水素基、及びγ-クロロプロピル、CF3CH2-、CF3CH2CH2-、C2F5CH2CH2-、C3F7CH2CH2CH2-、CF3OCH2CH2CH2-、C2F5OCH2CH2CH2-、C3F7OCH2CH2CH2-、(CF3)2CHOCH2CH2CH2-、C4F9CH2OCH2CH2CH2-、3-(パーフルオロシクロヘキシルオキシ)プロピル、H(CF2)4CH2OCH2CH2CH2-、H(CF2)4CH2CH2CH2-、γ-グリシドキシプロピル、γ-メルカプトプロピル、3,4-エポキシシクロヘキシルエチル、γ-メタクリロイルオキシプロピル等の置換炭化水素基が挙げられる。
【００４８】
2官能のアルコキシシランの具体例としては、ジメチルジメトキシシラン、ジメチルジエトキシシラン等のジメチルジアルコキシシランが挙げられる。3官能のアルコキシシランの具体例としては、メチルトリメトキシシラン、メチルトリエトキシシラン等のメチルトリアルコキシシラン、及びフェニルトリエトキシシラン等のフェニルトリアルコキシシランが挙げられる。4官能のアルコキシシランとしては、テトラメトキシシラン、テトラエトキシシラン、テトラプロポキシシラン、テトラブトキシシラン、ジエトキシジメトキシシラン等が挙げられる。アルコキシシランは3官能以上が好ましく、メチルトリアルコキシシラン及びテトラアルコキシシランがより好ましい。
【００４９】
水／アルコキシシランのモル比は、１〜５が好ましい。アルコキシシラン及び水の混合物を第一のゾルに添加後、15〜25℃で約1〜20日間静置又ゆっくり撹拌することにより熟成させる。熟成により加水分解及び縮重合がさらに進行し、第二のゾルが生成する。熟成時間が20日を超えると、ゾル中のシリカ粒子のメジアン径が大きくなり過ぎる。
【００５０】
第二のゾル中のコロイド状シリカ粒子のメジアン径は1〜100 nmであり、好ましくは10〜50 nmである。
【００５１】
(iii) 塗布及び乾燥工程
(a) 塗布
第二のゾルを基材の表面に塗布する方法としては、ディップコート法、スプレーコート法、スピンコート法、印刷法等が挙げられる。レンズのような三次元構造物に塗布する場合、ディッピング法が好ましい。ディッピング法における引き上げ速度は約0.1〜3 mm／秒であるのが好ましい。
【００５２】
第二のゾルの濃度及び流動性を調整し塗布適性を高めるため、分散媒として前記有機溶媒を加えても良い。塗布時の第二のゾル中のシリカの濃度は0.1〜20質量％が好ましい。必要に応じて、第二のゾルを超音波処理しても良い。超音波処理によってコロイド粒子の凝集を防止できる。超音波の周波数は10〜30 kHzが好ましく、出力は300〜900 Wが好ましく、処理時間は5〜120分間が好ましい。
【００５３】
(b) 乾燥（熱処理）
塗布膜の乾燥条件は基材の耐熱性に応じて適宜選択する。縮重合反応を促進するために、水の沸点未満の温度で15分〜24時間熱処理した後、100〜200℃の温度で15分〜24時間熱処理しても良い。熱処理することによりナノポーラスシリカ膜は高い耐擦傷性を発揮する。
【００５４】
(iv) アルカリ処理工程
ナノポーラスシリカ膜をアルカリで処理することにより耐擦傷性がいっそう向上する。アルカリ処理は、アルカリ溶液を塗布、又はアンモニア雰囲気中に放置することにより行うのが好ましい。アルカリ溶液の溶媒はアルカリに応じて適宜選択でき、水、アルコール等が好ましい。アルカリ溶液の濃度は、１×10-4〜20 Nが好ましく、１×10-3〜15 Nがより好ましい。
【００５５】
前記アルカリとして、水酸化ナトリウム、水酸化カリウム、アンモニア等の無機アルカリ；炭酸ナトリウム、炭酸水素ナトリウム、炭酸アンモニウム、炭酸水素アンモニウム等の無機アルカリ塩；モノメチルアミン、ジメチルアミン、トリメチルアミン、モノエチルアミン、ジエチルアミン、トリエチルアミン、n-プロピルアミン、ジ-n-プロピルアミン、n-ブチルアミン、ジ-n-ブチルアミン、n-アミルアミン、n-ヘキシルアミン、ラウリルアミン、エチレンジアミン、ヘキサメチレンジアミン、アニリン、メチルアニリン、エチルアニリン、シクロヘキシルアミン、ジシクロヘキシルアミン、ピロリジン、ピリジン、イミダゾール、グアニジン、テトラメチルアンモニウムハイドロオキサイド、テトラエチルアンモニウムハイドロオキサイド、テトラブチルアンモニウムハイドロオキサイド、モノエタノールアミン、ジエタノールアミン、トリエタノールアミン、コリン等の有機アルカリ；蟻酸アンモニウム、酢酸アンモニウム、蟻酸モノメチルアミン、酢酸ジメチルアミン、酢酸アニリン、乳酸ピリジン、グアニジノ酢酸等の有機酸アルカリ塩等を用いることができる。
【００５６】
アルカリ溶液の塗布によりアルカリ処理する場合、ナノポーラスシリカ膜１cm2当たり10〜200 mL塗布するのが好ましい。塗布はナノポーラスシリカ膜を塗布する場合と同様の方法ででき、スピンコート法が好ましい。スピンコート法における基材回転速度は、1,000〜15,000 rpm程度にするのが好ましい。アルカリ溶液を塗布後の膜は、好ましくは１〜40℃、より好ましくは10〜30℃で保存する。保存時間は、0.1〜10時間が好ましく、0.2〜１時間がより好ましい。
【００５７】
アンモニア雰囲気中に放置してアルカリ処理する場合、１×10-1〜１×105 Paのアンモニアガス分圧中で処理するのが好ましい。処理温度は、１〜40℃が好ましく、10〜30℃がより好ましい。処理時間は、1〜170時間が好ましく、５〜80時間がより好ましい。
【００５８】
必要に応じて、アルカリ処理したナノポーラスシリカ膜を乾燥する。乾燥は、100〜200℃の温度で15分〜24時間行うのが好ましい。
【００５９】
(v) 洗浄工程
アルカリ処理後のナノポーラスシリカ膜は、必要に応じて洗浄してもよい。洗浄は、水及び／又はアルコールに浸漬する方法、シャワーする方法、又はこれらの組み合わせにより行うのが好ましい。浸漬しながら超音波処理してもよい。洗浄の温度は１〜40℃が好ましく、時間は0.2〜15分が好ましい。ナノポーラスシリカ膜１ cm2当たり0.01〜1,000 mLの水及び／又はアルコールで洗浄するのが好ましい。洗浄後のナノポーラスシリカ膜は、100〜200℃の温度で15分〜24時間乾燥するのが好ましい。アルコールとしてはメタノール、エタノール、イソプロピルアルコールが好ましい。
【００６０】
[3] 反射防止膜の性能
上述したように、基板に本発明の反射防止膜を形成することにより優れた低反射率特性及び小さな湿度依存性が得られる。具体的には、第８層の超低屈折率材料膜の屈折率が約３％増加しても、反射防止膜１の０°入射光の波長領域400〜680 nmにおける反射率は約0.13％以下であり、湿度が変化した場合でも高い反射防止性能を有する。
【００６１】
[4]光学部品
本発明の反射防止膜を前述の基板に施すことにより、400〜680 nmの可視光帯域において、反射率が約0.1％以下の反射防止効果を有する光学部品が得られる。本発明の光学部品は、テレビカメラ、ビデオカメラ、デジタルカメラ、車載カメラ、顕微鏡、望遠鏡等の光学機器に搭載されるレンズ、プリズム、回折素子等に好適である。特にカメラの交換レンズに好適である。
【実施例】
【００６２】
以下実施例により本発明を具体的に説明するが、本発明はこれらに限定されるものではない。
【００６３】
参考例
テトラエトキシシラン１質量部とエタノール40質量部とを混合した後、アンモニア水（1 N）３質量部を加えて室温（25℃）で10時間撹拌し、アルカリ性ゾルを調製した。このアルカリ性ゾル40質量部に、エタノール4質量部と塩酸（12 N）4質量部とを添加してpHを約1にして室温で30分撹拌し、第一のゾルを調製した。この第一のゾル100質量部に、テトラエトキシシランと水とをモル比で１：３に混合した液を1質量部加え、室温（25℃）で15日間静置し、第二のゾルを調製した。
【００６４】
基板TAFD30（HOYA株式会社製、nd=1.883）上に、得られた第二のゾルをスピンコートにより塗布し、80℃で30分間乾燥した後、160℃で60分間熱処理した。さらに常温常圧でアンモニア／水蒸気中に３日間処理し、物理膜厚112 nmのナノ多孔質膜（ナノポーラスシリカ膜）を成膜した光学素子を得た。
【００６５】
得られた光学素子の５°入射の分光反射率を、成膜直後、40℃・90%RH・７日間の吸湿処理後、及び120℃・30分の脱水処理後の３条件で測定した結果を図２に示す。図２のデータから、成膜直後、吸湿処理後、脱水処理後の屈折率と光学膜厚とを計算した結果を表１に示す。表１の結果から、このナノ多孔質膜は環境湿度に応じて屈折率が３％程度変化することが分かった。
【００６６】
【表１】
2010250069.tif 000003
【００６７】
実施例１
基板S-FPL53(オハラ製nd=1.439)上に、高屈折率材料膜及び低屈折率材料膜としてそれぞれTa2O5(nd=2.042)及びMgF2(nd=1.388)を電子ビーム式の蒸着源を有する装置を用いた真空蒸着法により表２に示す構成で形成し、その上に超低屈折率材料膜として参考例と同様にしてナノ多孔質膜(nd=1.23)を形成し、光学素子を作製した。蒸着は初期真空度1.2×10-5 Torr 及び基板温度230℃の条件で行った。
【００６８】
実施例２〜７
基板をBAC4(HOYA製nd=1.569)、LAC9(HOYA製nd=1.691)、TAF1(HOYA製nd=1.773)、TAFD30(HOYA製nd=1.883)、S-NPH2(オハラ製nd=1.923)、ルミセラ(村田製作所製nd=2.095)に変更し、第１層〜第８層の光学膜厚を表２に示すように変更した以外は実施例１と同様にして、それぞれ実施例２〜７の光学素子を作製した。
【００６９】
【表２】
2010250069.tif 000004
【００７０】
比較例１〜７
光学膜厚を表３に示すように変更した以外は実施例１〜７と同様にして光学素子を作製した。
【００７１】
【表３】
2010250069.tif 000005
【００７２】
これらの実施例及び比較例の光学素子の５°入射の分光反射率を、成膜直後及び40℃・90％RH・７日間の吸湿処理後に測定した。結果を図3-1〜図3-7（それぞれ実施例１〜７）及び図4-1〜図4-7（それぞれ比較例１〜７）に示す。これらのグラフから分かるように、実施例の光学素子は、比較例の光学素子に比べて成膜直後と吸湿処理後との分光反射率差が非常に小さく、400〜680nmの反射率が0.13％以下であった。本発明の反射防止膜は、どのような湿度条件においても優れた反射防止性能を有していることが分かる。
【符号の説明】
【００７３】
１・・・反射防止膜
101・・・第１層
102・・・第２層
103・・・第３層
104・・・第４層
105・・・第５層
106・・・第６層
107・・・第７層
108・・・第８層
３・・・基板
30・・・電子ビーム式真空蒸着装置
31・・・真空チャンバ
32・・・回転ラック
33・・・蒸着源
34・・・回転軸
35・・・真空ポンプ接続口
36・・・ルツボ
37・・・蒸着材
38・・・電子ビーム照射器
39・・・ヒーター
40・・・真空ポンプ
100・・・基板
【図１】
2010250069.tif 000006
【図２】
2010250069.tif 000007
【図３−１】
2010250069.tif 000008
【図３−２】
2010250069.tif 000009
【図３−３】
2010250069.tif 000010
【図３−４】
2010250069.tif 000011
【図３−５】
2010250069.tif 000012
【図３−６】
2010250069.tif 000013
【図３−７】
2010250069.tif 000014
【図４−１】
2010250069.tif 000015
【図４−２】
2010250069.tif 000016
【図４−３】
2010250069.tif 000017
【図４−４】
2010250069.tif 000018
【図４−５】
2010250069.tif 000019
【図４−６】
2010250069.tif 000020
【図４−７】
2010250069.tif 000021
【図５】
2010250069.tif 000022